(57)【要約】  本発明は、窓層兼支持基板と、前記窓層兼支持基板上に設けられ、第二導電型の第二半導体層と、活性層と、第一導電型の第一半導体層とをこの順に含む発光部とを有する発光素子において、前記発光素子は、前記発光部が除去された除去部と、前記除去部以外の非除去部と、該非除去部の前記第一半導体層上に設けられた第一オーミック電極と、前記除去部の前記窓層兼支持基板上に設けられた第二オーミック電極とを有し、前記第一半導体層表面及び前記発光部の側面の少なくとも一部は絶縁保護膜で被覆され、前記第一半導体層の外周部を除く表面及び前記窓層兼支持基板の表面が粗面化され、且つ、前記発光部側面のＲｚが２μｍ未満であることを特徴とする発光素子である。これにより、リーク不良やＥＳＤ不良の発生が抑えられた発光素子及び発光素子の製造方法が提供される。
2016072050.tif 000002
【特許請求の範囲】
【請求項１】
窓層兼支持基板と、前記窓層兼支持基板上に設けられ、第二導電型の第二半導体層と、活性層と、第一導電型の第一半導体層とをこの順に含む発光部とを有する発光素子において、
前記発光素子は、前記発光部が除去された除去部と、前記除去部以外の非除去部と、該非除去部の前記第一半導体層上に設けられた第一オーミック電極と、前記除去部の前記窓層兼支持基板上に設けられた第二オーミック電極とを有し、
前記第一半導体層表面及び前記発光部の側面の少なくとも一部は絶縁保護膜で被覆され、前記第一半導体層の外周部を除く表面及び前記窓層兼支持基板の表面が粗面化され、且つ、前記発光部側面のＲｚが２μｍ未満であることを特徴とする発光素子。
【請求項２】
前記窓層兼支持基板はＧａＰ、ＧａＡｓＰ、ＡｌＧａＡｓ、サファイア（Ａｌ２Ｏ３）、石英（ＳｉＯ２）、ＳｉＣのいずれかからなり、前記第一半導体層、前記活性層、前記第二半導体層がＡｌＧａＩｎＰまたはＡｌＧａＡｓからなるものであることを特徴とする請求項１に記載の発光素子。
【請求項３】
基板上に、該基板と格子整合系の材料で第一半導体層、活性層、第二半導体層を順次エピタキシャル成長により成長させて発光部を形成する工程と、該発光部の上に前記基板に対して非格子整合系の材料で窓層兼支持基板をエピタキシャル成長により形成する工程と、前記基板を除去する工程と、前記第一半導体層の表面に第一オーミック電極を形成する工程と、前記第一半導体層の表面に粗面処理を行う第一粗面処理工程と、前記発光部の一部を除去する除去部と、それ以外の非除去部を形成する素子分離工程と、前記発光部が除去された窓層兼支持基板上に第二オーミック電極を形成する工程と、前記第一半導体層表面及び前記発光部の側面の少なくとも一部を絶縁保護膜で被覆する工程、前記窓層兼支持基板の表面及び側面を粗面化する第二粗面処理工程からなり、
前記第一粗面処理工程において、第一オーミック電極周辺及び、その後の前記素子分離工程で前記非除去部の前記第一半導体層表面の外周部となる領域については粗面化しないことを特徴とする発光素子の製造方法。
【請求項４】
前記基板をＧａＡｓまたはＧｅとし、前記窓層兼支持基板をＧａＰ、ＧａＡｓＰ、ＡｌＧａＡｓ、サファイア（Ａｌ２Ｏ３）、石英（ＳｉＯ２）、ＳｉＣのいずれかとし、前記第一半導体層、前記活性層、前記第二半導体層をＡｌＧａＩｎＰまたはＡｌＧａＡｓとすることを特徴とする請求項３に記載の発光素子の製造方法。
【請求項５】
前記第一粗面処理工程は、
有機酸と無機酸の混合液が用いられ、前記有機酸は、クエン酸・マロン酸・蟻酸・酢酸・酒石酸のいずれか一種類以上含有し、前記無機酸は塩酸・硫酸・硝酸・弗酸のいずれか一種類以上を含有する溶液を用いて行い、
前記第二粗面処理工程は、
クエン酸・マロン酸・蟻酸・酢酸・酒石酸の有機酸からいずれか１種類以上を含み、かつ、塩酸、硫酸、硝酸、弗酸の無機酸のいずれか１種類以上を含み、かつ、沃素を含む溶液を用いて行うことを特徴とする請求項４に記載の発光素子の製造方法。
【請求項６】
前記素子分離工程は、
塩酸を含有するウェットエッチング液によるウェットエッチング法により行い、前記第一粗面処理工程において粗面化させない領域に非Ａｌ含有層を残留させ、エッチングマスクとして使用することを特徴とする請求項３から請求項５のいずれか一項に記載の発光素子の製造方法。
【請求項７】
前記非Ａｌ含有層は、ＧａＡｓ、ＩｎＧａＰ、ＩｎＧａＡｓ、Ｇｅのいずれか１層以上含み、前記ウェットエッチング後に前記非Ａｌ含有層を除去する工程を行うことを特徴とする請求項６に記載の発光素子の製造方法。
【請求項８】
前記素子分離工程は、
塩化水素を含有するガスによるドライエッチング法により行うことを特徴とする請求項３から請求項５のいずれか一項に記載の発光素子の製造方法。
【発明の詳細な説明】
【技術分野】
【０００１】
本発明は、発光素子、及び発光素子の製造方法に関し、特に基板上にエピタキシャル成長によって第一半導体層、活性層、第二半導体層、窓層兼支持基板を形成し、基板を除去した後に電極を形成した発光素子基板へ粗面処理を施す際の構造及び製造方法に関する。
【背景技術】
【０００２】
近年、発光ダイオード（ＬＥＤ）の高効率化が進み、照明器具への適用が進んでいる。従来の照明器具はＩｎＧａＮ系の青色ＬＥＤと蛍光剤を組み合わせた器具がほとんどであった。しかし、蛍光剤を使用した際には原理的にストークスロスの発生が避けられず、蛍光剤が受光した全ての光を別の波長に変換はできない問題があった。特に青色より相対的に長波長の黄色や赤色といった領域でこの問題が顕著である。【０００３】
この問題を解決するために、黄色や赤色ＬＥＤと青色ＬＥＤを組み合わせる技術が近年採用されている。その際、ＣＯＢ（ｃｈｉｐ  ｏｎ  ｂｏａｒｄ）型のように一方の面に光を取り出すのではなく、ボードの上にＬＥＤを並べてフィラメント型で発光させる電球タイプの照明器具が普及しつつある。このタイプの器具に適用するＬＥＤ素子は、フィラメント全面にわたって光を取り出す必要があるため、素子の一方に光を取り出すタイプは適しておらず、チップ全球に光を取り出す配光を有する素子が理想的である。【０００４】
青色ＬＥＤであるＩｎＧａＮ系ＬＥＤはサファイア基板を用いるのが一般的であり、サファイア基板は発光波長に対して透明であるため、前述の照明器具に対しては理想的な形態になっている。しかし、黄色や赤色のＬＥＤにおいては、発光波長に対して光吸収基板となるＧａＡｓやＧｅを出発基板にしており、前記の用途には適さない。【０００５】
この問題を解決するために、特許文献１に示すように発光部に透明基板を接合する方法や、特許文献２に示すように支持基板に用いられるような厚さまで窓層を成長し、光吸収基板である出発基板を除去してＬＥＤにする技術が開示されている。【０００６】
特許文献１で開示される方法では、必要な厚さ以上の透明基板を接合する必要があり、接合後に基板を所定の厚さまで削る必要があるため、コストアップの要因となる。また、通常、接合に用いられる基板は２００μｍ以上の厚さがある。ＬＥＤ素子に要求される膜厚は、配光特性及び他の素子とのアセンブリ性を考慮すると、せいぜい１００μｍ前後であるため、この程度の厚さまで薄膜化加工する必要がある。薄膜化加工にあたり、加工を行うことによる工数の増加、及び、ウェーハが割れるリスクも増大し、コストアップ及び歩留まり低下要因となる。【０００７】
一方、特許文献２に開示される支持基板に用いることができる厚さまで結晶成長により成長した窓層を支持基板として利用する方法では、所望の厚さまで窓層を成長すればよく、薄膜化加工や基板接合・接着の工程が不要のため、低コストでの形成が可能であり、優れた方法である。【０００８】
また、前述のような透明支持基板を有する発光素子においては、発光素子内部での多重反射を防止し、光吸収を抑制することで発光効率を上げる手法が取られるのが一般的である。特許文献３では、厚い窓層兼電流拡散層と厚い窓層兼支持基板が発光部を挟む構造において、窓層兼電流拡散層及び窓層兼支持基板に粗面をかけ、発光部には粗面をかけない方法が提案されている。ただ、この方法は窓層兼電流拡散層部を貫通する深いトレンチを形成する必要があり、コストがかかるだけでなく、上部と下部の電極の高低差が大きすぎるため、ワイヤーボンディングを行うことが難しい。フリップチップ型に適用するに際しても、厚い絶縁膜と非常に長い金属ビアを形成する必要があり、コストアップ要因となる。従って、上部電極部である窓層兼電流拡散層部が薄いことが望まれる。【０００９】
窓層兼電流拡散層の厚さが薄く、上部電極部と下部電極部の高低差が少なく、かつ、光取り出し部もしくは光反射部に粗面を有する開示技術として、特許文献４及び５が挙げられる。特許文献４では、光取り出し面側と反対側のｎ型半導体層表面に粗面を形成しているが、フリップチップ型への技術開示であり、電極側から窓層側への効率的な光反射を目的としている。また、窓層兼支持基板と発光部両者へ粗面をかけることの難しさが開示されている。【００１０】
特許文献５では、発光部表面に粗面が施されており、発光部側面に異なる角度のメサ形状あるいは単純なメサ形状を有する技術が開示されている。この場合、基板には粗面を必要としない反射型の構造が採用されている。また、発光部表面はフォトリソグラフィーにより２μｍ周期等の凹凸を形成する技術が開示されている。【００１１】
一方、窓層兼支持基板をエピタキシャル成長で形成した場合、格子不整に起因して基板は大きく反っており、たとえ密着露光法を採用したとしてもフォトリソグラフィー法では発光部表面に２μｍ以下のピッチの均一パターンを形成することが極めて困難である。従って、窓層兼支持基板をエピタキシャル成長で形成した場合、発光部表面の粗面化は、粗面液を利用して行うことになる。
【先行技術文献】
【特許文献】
【００１２】
【特許文献１】特許第５４２７５８５号公報
【特許文献２】特許第４５６９８５８号公報
【特許文献３】特許第４７１５３７０号公報
【特許文献４】特開２００７−０５９５１８号公報
【特許文献５】特開２０１１−１９８９９２号公報
【発明の概要】
【発明が解決しようとする課題】
【００１３】
しかしながら、発光部表面の粗面化を粗面液で行った後、素子分離を実施した場合、素子分離した発光部の側面の形状は、粗面化を行った発光部表面の凹凸を反映した形状になる。これは、素子分離において、凹部は薄いため発光部のエッチングが早く終了して窓層兼支持基板部に達するのに対し、凸部は厚いため窓層兼支持基板部に遅く達する。そのため、凸部をエッチングする間に、凹部で発光部をオーバーエッチングし、発光部の側面にエッチング方向の投影視において凹凸を形成するためである。このように、発光部の表面を粗面液によって粗面化した後に、素子分離を行う場合、素子分離した発光部の側面の形状における凸部に電界が集中しやすく、リーク不良やＥＳＤ（静電気放電）不良を発生する問題があった。【００１４】
本発明は上記問題に鑑みてなされたものであって、窓層兼支持基板と発光部を有し、発光部を粗面液で粗面化した後、素子分離を行う発光素子において、リーク不良やＥＳＤ不良の発生が抑えられた発光素子及び発光素子の製造方法を提供することを目的とする。
【課題を解決するための手段】
【００１５】
上記目的を達成するために、本発明によれば、窓層兼支持基板と、前記窓層兼支持基板上に設けられ、第二導電型の第二半導体層と、活性層と、第一導電型の第一半導体層とをこの順に含む発光部とを有する発光素子において、
前記発光素子は、前記発光部が除去された除去部と、前記除去部以外の非除去部と、該非除去部の前記第一半導体層上に設けられた第一オーミック電極と、前記除去部の前記窓層兼支持基板上に設けられた第二オーミック電極とを有し、
前記第一半導体層表面及び前記発光部の側面の少なくとも一部は絶縁保護膜で被覆され、前記第一半導体層の外周部を除く表面及び前記窓層兼支持基板の表面が粗面化され、且つ、前記発光部側面のＲｚが２μｍ未満であることを特徴とする発光素子を提供する。【００１６】
このような発光素子であれば、粗面化により発光効率を向上させるとともに、発光部側面の凹凸形状に依存するリーク不良及びＥＳＤ不良の発生が抑えられた発光素子となる。【００１７】
このとき、前記窓層兼支持基板はＧａＰ、ＧａＡｓＰ、ＡｌＧａＡｓ、サファイア（Ａｌ２Ｏ３）、石英（ＳｉＯ２）、ＳｉＣのいずれかからなり、前記第一半導体層、前記活性層、前記第二半導体層がＡｌＧａＩｎＰまたはＡｌＧａＡｓからなるものであることが好ましい。
このように、窓層兼支持基板、第一半導体層、活性層、第二半導体層として、上記のような材料を好適に用いることができる。【００１８】
また、本発明によれば、基板上に、該基板と格子整合系の材料で第一半導体層、活性層、第二半導体層を順次エピタキシャル成長により成長させて発光部を形成する工程と、該発光部の上に前記基板に対して非格子整合系の材料で窓層兼支持基板をエピタキシャル成長により形成する工程と、前記基板を除去する工程と、前記第一半導体層の表面に第一オーミック電極を形成する工程と、前記第一半導体層の表面に粗面処理を行う第一粗面処理工程と、前記発光部の一部を除去する除去部と、それ以外の非除去部を形成する素子分離工程と、前記発光部が除去された窓層兼支持基板上に第二オーミック電極を形成する工程と、前記第一半導体層表面及び前記発光部の側面の少なくとも一部を絶縁保護膜で被覆する工程、前記窓層兼支持基板の表面及び側面を粗面化する第二粗面処理工程からなり、
前記第一粗面処理工程において、第一オーミック電極周辺及び、その後の前記素子分離工程で前記非除去部の前記第一半導体層表面の外周部となる領域については粗面化しないことを特徴とする発光素子の製造方法を提供する。【００１９】
このような製造方法であれば、粗面化により発光効率を向上させるとともに、発光部側面の凹凸形状に依存するリーク不良及びＥＳＤ不良の発生が抑えられた発光素子を製造することができる。【００２０】
このとき、前記基板をＧａＰ、ＧａＡｓＰ、ＡｌＧａＡｓ、サファイア（Ａｌ２Ｏ３）、石英（ＳｉＯ２）、ＳｉＣのいずれかとし、前記窓層兼支持基板をＧａＰまたはＧａＡｓＰとし、前記第一半導体層、前記活性層、前記第二半導体層をＡｌＧａＩｎＰまたはＡｌＧａＡｓとすることが好ましい。
このように、基板、窓層兼支持基板、第一半導体層、活性層、第二半導体層として、上記のような材料を好適に用いることができる。【００２１】
このとき、前記第一粗面処理工程は、
有機酸と無機酸の混合液が用いられ、前記有機酸は、クエン酸・マロン酸・蟻酸・酢酸・酒石酸のいずれか一種類以上含有し、前記無機酸は塩酸・硫酸・硝酸・弗酸のいずれか一種類以上を含有する溶液を用いて行い、
前記第二粗面処理工程は、
クエン酸・マロン酸・蟻酸・酢酸・酒石酸の有機酸からいずれか１種類以上を含み、かつ、塩酸、硫酸、硝酸、弗酸の無機酸のいずれか１種類以上を含み、かつ、沃素を含む溶液を用いて行うことが好ましい。【００２２】
このようにすれば、確実に表面を粗面化することができる。【００２３】
このとき、前記素子分離工程は、
塩酸を含有するウェットエッチング液によるウェットエッチング法により行い、前記第一粗面処理工程において粗面化させない領域に非Ａｌ含有層を残留させ、エッチングマスクとして使用することができる。
このようにすれば、素子分離を行った発光部の側面に明瞭なメサ形状を得ることができる。【００２４】
このとき、前記非Ａｌ含有層は、ＧａＡｓ、ＩｎＧａＰ、ＩｎＧａＡｓ、Ｇｅのいずれか１層以上含み、前記ウェットエッチング後に前記非Ａｌ含有層を除去する工程を行うことが好ましい。
このようにすれば、素子分離を行った発光部の側面に明瞭なメサ形状をより確実に得ることができる。【００２５】
また、前記素子分離工程は、
塩化水素を含有するガスによるドライエッチング法により行うことができる。
このようにすれば、素子分離を行った発光部の側面にくびれのない形状を得ることができる。
【発明の効果】
【００２６】
本発明の発光素子、及び発光素子の製造方法は、粗面化により発光効率を向上させるとともに、発光部側面の凹凸形状に依存するリーク不良及びＥＳＤ不良の発生が抑えられた発光素子を得ることができる。
【図面の簡単な説明】
【００２７】
【図１】本発明の発光素子の一例を示した概略図である。
【図２】本発明の発光素子の製造方法の一例を示した工程図である。
【図３】本発明の発光素子の製造方法の製造過程における基板上に発光部と窓層兼支持基板を成長させたエピタキシャル基板を示す概略図である。
【図４】本発明の発光素子の製造方法の製造過程におけるエピタキシャル基板から基板を除去した発光素子基板を示す概略図である。
【図５】本発明の発光素子の製造方法の製造過程における第一オーミック電極が形成された発光素子基板の概略図である。
【図６】本発明の発光素子の製造方法の製造過程における第一粗面処理が行われた発光素子基板の概略図である。
【図７】本発明の発光素子の製造方法の製造過程における素子分離工程を行った発光素子基板の概略図である。
【図８】本発明の発光素子の製造方法の製造過程における第二オーミック電極を形成し、絶縁保護膜を形成した発光素子基板の概略図である。
【図９】実施例１の発光素子の概略図である。
【図１０】実施例２の発光素子の概略図である。
【図１１】実施例１における素子分離端部の写真である。
【図１２】比較例における素子分離端部の写真である。
【図１３】実施例及び比較例における発光素子の逆方向電圧（ＶＲ）の頻度を示した図である。
【図１４】実施例及び比較例における発光素子のＥＳＤ電圧とＥＳＤ不良率の関係を示した図である。
【図１５】実験における発光部の側面のＲｚとＶＲ不良率との関係を示した図である。
【発明を実施するための形態】
【００２８】
以下、本発明について実施の形態を説明するが、本発明はこれに限定されるものではない。
前述のように、発光部の表面を粗面液によって一様に粗面化した後に、素子分離を行う場合、リーク不良やＥＳＤ不良が発生する問題があった。
【００２９】
そこで、本発明者らはこのような問題を解決すべく鋭意検討を重ねた。その結果、発光部表面を粗面化する際に、その後の素子分離で第一半導体層表面の外周部となる領域については粗面化をしないことで、発光部側面のＲｚを２μｍ未満とすることができ、これによって、リーク不良及びＥＳＤ不良を抑えることができることに想到した。そして、これらを実施するための最良の形態について精査し、本発明を完成させた。
【００３０】
まず、本発明の発光素子について図１を参照して説明する。
図１に示すように、本発明の発光素子１は、窓層兼支持基板１０７と、窓層兼支持基板１０７上に設けられ、第二導電型の第二半導体層１０５と、活性層１０４と、第一導電型の第一半導体層１０３とをこの順に含む発光部１０８とを有している。
【００３１】
窓層兼支持基板１０７はＧａＰ、ＧａＡｓＰ、ＡｌＧａＡｓ、サファイア（Ａｌ２Ｏ３）、石英（ＳｉＯ２）、ＳｉＣ等からなり、第一半導体層１０３、活性層１０４、第二半導体層１０５がＡｌＧａＩｎＰまたはＡｌＧａＡｓからなるものとすることができる。
【００３２】
発光素子１は、発光部１０８の少なくとも第一半導体層１０３と活性層１０４が除去された除去部１７０と、除去部１７０以外の非除去部１８０と、該非除去部１８０の第一半導体層１０３上に設けられた第一オーミック電極１２１と、除去部１７０の窓層兼支持基板１０７上に設けられた第二オーミック電極１２２とを有している。
【００３３】
第一半導体層１０３表面及び発光部１０８の側面の少なくとも一部は絶縁保護膜１５０で被覆され、第一半導体層１０３の外周部（第二領域１３１）を除く表面及び窓層兼支持基板１０７の表面が粗面化され、且つ、発光部１０８側面のＲｚが２μｍ未満である。
なお、本願におけるＲｚは表面の十点平均粗さ（ＪＩＳ  Ｂ０６０１−１９９４）を示すものとする。
【００３４】
このような本発明の発光素子１であれば、粗面化により発光効率を向上させるとともに、発光部１０８側面のＲｚが２μｍ未満であるので、凹凸形状に依存するリーク不良及びＥＳＤ不良の発生が抑えられた発光素子となる。
【００３５】
次に、本発明の発光素子の製造方法について図２―図８を参照して説明する。
まず、図３に示すように出発基板として、基板１０１を用意する（図２のＳＰ１）。
【００３６】
基板１０１としては、ＧａＡｓまたはＧｅを好適に用いることができる。
このようにすれば、後述する活性層１０４の材料を格子整合系でエピタキシャル成長を行うことができるため、活性層１０４の品質を向上させやすく、輝度上昇や寿命特性の向上が得られる。
【００３７】
次に、基板１０１上に、基板１０１と格子定数が異なる第一導電型の第一半導体層１０３、活性層１０４、第二導電型の第二半導体層１０５を順次エピタキシャル成長により成長させて発光部１０８を形成する（図２のＳＰ２）。
なお、図示しないが、基板１０１と第一半導体層１０３の間には、後述する基板１０１を除去する工程のために、基板除去選択エッチング層が挿入されることが好ましい。
【００３８】
次に、発光部１０８の上に基板１０１に対して非格子整合系の材料で窓層兼支持基板１０７をエピタキシャル成長により形成して、エピタキシャル基板１０９を作製する（図２のＳＰ３）。
【００３９】
上記ＳＰ２、３において、具体的には、図３に示すように、基板１０１上に例えばＭＯＶＰＥ法（有機金属気相成長法）やＭＢＥ（分子線エピタキシー法）、ＣＢＥ（化学線エピタキシー法）により第一導電型の第一半導体層１０３、活性層１０４、第二導電型の第二半導体層１０５からなる発光部１０８上に、緩衝層１０６、窓層兼支持基板１０７をこの順にエピタキシャル成長したエピタキシャル基板１０９を作製することができる。
なお、窓層兼支持基板１０７は、ＨＶＰＥ法（ハイドライド気相成長法）により形成してもよい。
【００４０】
活性層１０４は発光波長に応じて（ＡｌｘＧａ１−ｘ）ｙＩｎ１−ｙＰ（０≦ｘ≦１、０．４≦ｙ≦０．６）またはＡｌｚＧａ１―ｚＡｓ（０≦ｚ≦０．４５）で形成される。可視光照明に適用する場合、ＡｌＧａＩｎＰを選択するのが好適であり、赤外照明に適用する場合、ＡｌＧａＡｓを選択するのが好適である。ただし、活性層１０４の設計に関しては、超格子等の利用により波長は材料組成に起因する波長以外に調整可能であるため、上記の材料に限られない。
【００４１】
第一半導体層１０３、第二半導体層１０５はＡｌＧａＩｎＰもしくはＡｌＧａＡｓが選択され、その選択は活性層１０４と必ずしも同一の材料でなくともよい。
【００４２】
本実施形態においては、最も単純な構造である第一半導体層１０３、活性層１０４、第二半導体層１０５が同一材料であるＡｌＧａＩｎＰの場合を例示するが、第一半導体層１０３あるいは第二半導体層１０５は特性向上のため、各層内には複数層が含まれるのが一般的であり、第一半導体層１０３あるいは第二半導体層１０５が単一層であることに限定されない。
【００４３】
窓層兼支持基板１０７としては、ＧａＰ、ＧａＡｓＰ、ＡｌＧａＡｓ、サファイア（Ａｌ２Ｏ３）、石英（ＳｉＯ２）、ＳｉＣ等を好適に用いることができる。窓層兼支持基板１０７をＧａＡｓＰまたはＧａＰで形成した場合、緩衝層１０６はＩｎＧａＰで形成するのが最も好適である。
また、窓層兼支持基板１０７は格子整合系の材料であるＡｌＧａＡｓで形成することも可能である。また、窓層兼支持基板１０７として、ＧａＡｓＰを選択すると、耐候性が良好である。
しかし、ＧａＡｓＰと、ＡｌＧａＩｎＰ系材料またはＡｌＧａＡｓ系材料との間には大きな格子不整が存在するため、ＧａＡｓＰには高密度のひずみや貫通転位が入る。その結果、エピタキシャル基板１０９は大きな反りを有する。
【００４４】
ここで、自然超格子の形成による波長シフトを防止するため、発光部１０８は、成長面に対して結晶学的に１２度以上傾斜して成長が行われることが好ましい。この傾斜方向は、どの方向に選択することも可能だが、スクライブ・ブレーキング工程で素子を分離する工程を採用する場合、スクライブ線の一方には結晶軸が傾斜せず直交する方向を選択し、スクライブ線の他方には結晶軸が傾斜する方向を選択すれば、素子側面が素子表面及び裏面に対して傾斜する面を少なくできる。従って、通常はスクライブ線の一方は傾斜しない方向が選択されるが、２０度程度の素子側面の傾斜は、アセンブリ上は大きな問題にならない。従って、上記直交方向は、厳密に一致する必要はなく、直交方向より±２０度程度の角度範囲は直交方向に概念的に含まれる。
【００４５】
次に、エピタキシャル基板１０９から基板１０１を除去して、図４に示すように発光素子基板１１０を作製する（図２のＳＰ４）。
具体的には、エピタキシャル基板１０９から基板１０１をウェットエッチング法により除去し、発光素子基板１１０とすることができる。
【００４６】
次に、図５に示すように、発光素子基板１１０の第一半導体層１０３の基板除去面１２０上に、発光素子へ電位を供給するための第一オーミック電極１２１を形成する（図２のＳＰ５）。
【００４７】
次に、図６に示すように第一半導体層１０３の表面に粗面処理を行う第一粗面処理工程を行う（図２のＳＰ６）。第一粗面処理工程では、第一オーミック電極１２１周辺の第三領域１３０及び、第一半導体層１０３の表面の一部の第二領域１３１については粗面化を行わないようにする。
【００４８】
第一粗面処理工程は、有機酸と無機酸の混合液が用いられ、前記有機酸としてカルボン酸、特には、クエン酸・マロン酸・蟻酸・酢酸・酒石酸のいずれか一種類以上含有し、前記無機酸は塩酸・硫酸・硝酸・弗酸のいずれか一種類以上を含有する溶液を用いて行うことができる。
このようにすれば、確実に表面を粗面化することができる。
【００４９】
第三領域１３０は第一粗面処理工程でのオーバーエッチングを抑止し、第一オーミック電極１２１の電極剥離の抑制の効果がある。一方、第三領域１３０の幅は粗面化の効果による反射防止効果が少なくならないように、広すぎない適切な幅に設定する必要がある。反射防止効果の減少が少なく、電極剥離の抑制に効果が得られる幅として、第一粗面処理により粗面化される深さの０．５〜１５倍程度の幅を有することが好適である。粗面の凹凸高さは発光波長の１／２の整数倍であることが好ましい。
【００５０】
第二領域１３１の幅は、第一粗面処理により粗面化される深さの０．５〜１５倍程度の幅を有することが好適である。
ここで、前述の基板除去選択エッチング層を第一半導体層１０３の上に設けた場合に、該基板除去選択エッチング層と第一半導体層１０３との間に第一粗面処理選択エッチング層（不図示）を設けることが好ましく、これにより基板除去後に第一粗面処理選択エッチング層を第二領域１３１に残留させて、第一粗面処理を行うと良い。このようにすれば、第一粗面処理工程におけるフォトレジストパターン下へのオーバーエッチングを低減することができる。
【００５１】
第一粗面液は非Ａｌ含有材料から成る層に対して選択エッチング性を有するため、第一粗面処理選択エッチング層をＧａＡｓ、ＩｎＧａＰ、ＩｎＧａＡｓ、Ｇｅで構成することが好ましい。このようにすれば、第一粗面処理選択エッチング層端部を起点としてファセットが形成され、パターン下へのオーバーエッチングを抑止することができる。ただし、第一粗面処理選択エッチング層を用いた場合、非Ａｌ含有材料は発光波長に対して光を吸収するため、第一粗面処理後、ＳＰＭ等の過酸化水素水含有液で第一粗面処理選択エッチング層を選択的に除去する工程を加えることが好ましい。
【００５２】
第二領域１３１の幅は第一粗面処理により粗面化される深さだけでなく、フォトリソグラフィーのアライメント精度によっても制約がある。アライメント精度が高いアライナーもしくはステッパーを使用すればアライメント精度を見越した付加幅は少なくてすみ、一方、アライメント精度が低いアライナーを用いる場合は、精度を見越して付加幅を多くすることが好ましい。
【００５３】
以上の工程を行うことにより、第一半導体層１０３表面に、粗面化していない平坦な第二領域１３１を得ることができる。これにより、後述する素子分離工程において素子分離した発光部１０８の側面の凹凸発生を抑えることができる。
【００５４】
次に、図７に示すように、発光部１０８の一部を除去する除去部１７０と、それ以外の非除去部１８０を形成する素子分離工程を行う（図２のＳＰ７）。
【００５５】
素子分離工程は、例えば、フォトリソグラフィー法により、レジストで第一半導体層１０３上の所定の領域（図６における第二オーミック電極形成領域１４０、スクライブ領域１４１）を開口させたパターンを形成し、このレジストをエッチングマスクとして用いてエッチングすることによって行うことができる。
上記エッチングは、塩酸を含有するウェットエッチング液によるウェットエッチング法により、第二半導体層１０５、緩衝層１０６もしくは窓層兼支持基板１０７を露出させた除去部１７０と、除去部１７０以外の非除去部１８０を形成することができる。
【００５６】
このとき、上記の第一粗面処理工程において粗面化させない第二領域１３１に非Ａｌ含有層（不図示）を残留させ、エッチングマスクとして使用することができる。
非Ａｌ含有層は、ＧａＡｓ、ＩｎＧａＰ、ＩｎＧａＡｓ、Ｇｅのいずれか１層以上含むものとすることができる。非Ａｌ含有層は、塩酸を含有したエッチング液ではエッチングされないため、非Ａｌ含有層端部を起点としてファセットが形成されるので、素子分離を行った発光部１０８の側面に明瞭なメサ形状を得ることができる。ただし、非Ａｌ含有層を用いた場合、素子分離工程後、非Ａｌ含有層を硫酸過水等の過酸化水素水含有液で選択的に非Ａｌ含有層を除去する工程を行うことが好ましい。
【００５７】
また、素子分離工程は、上記のウェットエッチング法の他、ハロゲンガス、好ましくは塩化水素を含有するガスを用いる方法により、ドライエッチング法にて行うこともできる。
このようにすれば、素子分離を行った発光部の側面にくびれ（オーバーエッチング）のない形状を得ることができる。
【００５８】
次に、図８に示すように、発光部１０８が除去された窓層兼支持基板１０７上の除去部１７０上に第二オーミック電極１２２を形成する（図２のＳＰ８）。
【００５９】
次に、図８に示すように、第一半導体層１０３表面及び発光部１０８の側面の少なくとも一部を絶縁保護膜１５０で被覆する（図２のＳＰ９）。
絶縁保護膜１５０は透明で絶縁性を有する材料であれば、どのような材料でも可能である。絶縁保護膜１５０としては、例えばＳｉＯ２もしくはＳｉＮｘを用いることが好適である。このようなものであれば、フォトリソグラフィー法と弗酸を含有したエッチング液によって、第一オーミック電極１２１及び第二オーミック電極１２２の上部を開口する加工を容易に行うことができる。
【００６０】
次に、図１に示すように、窓層兼支持基板１０７の表面及び側面を粗面化する第二粗面処理工程を行う（図２のＳＰ１０）。
【００６１】
第二粗面処理を行う前に、まず、除去部１７０に沿ってスクライブ線をけがき、ブレーキングを行うことで発光素子を分離して、発光素子ダイスを形成することが好ましい。発光素子ダイス形成後、窓層兼支持基板１０７が上面になるように発光素子ダイスを保持テープに転写してから、下記の第二粗面処理を行うことが好ましい。
【００６２】
第二粗面処理工程は、クエン酸・マロン酸・蟻酸・酢酸・酒石酸の有機酸からいずれか１種類以上を含み、かつ、塩酸、硫酸、硝酸、弗酸の無機酸のいずれか１種類以上を含み、かつ、沃素を含む溶液を用いて行うことができる。
【００６３】
上述した第一粗面処理工程で用いた第一半導体層１０３に施す第一粗面液と、第二粗面処理工程で窓層兼支持基板１０７に施す第二粗面液とは液組成が異なる。そのため、エッチング特性が異なるため、必然的に第一半導体層１０３と窓層兼支持基板１０７が有する粗面の形状及びＲａ（算術平均粗さ）は異なったものとなる。
【００６４】
上記で説明した本発明の発光素子の製造方法であれば、第一半導体層１０３表面に粗面化しない第二領域１３１を設けることで、素子分離工程において、発光部１０８にオーバーエッチングが生じることが抑制されるため、素子分離した発光部１０８の側面の形状は第二領域１３１の形状に略一致する。そのため、素子分離した発光部１０８の側面のＲｚを２μｍ未満とすることができるので、素子分離した発光部１０８の側面の形状における凸部に電界集中が発生することを抑止することができる。これにより、粗面化により発光効率を向上させるとともに、発光部側面の凹凸形状に依存するリーク不良及びＥＳＤ不良の発生が抑えられた発光素子を製造することができる。
【実施例】
【００６５】
以下、本発明の実施例及び比較例を示して本発明をより具体的に説明するが、本発明はこれらに限定されるものではない。【００６６】
（実施例１）
結晶軸が［００１］方向より［１１０］方向に１５°傾斜した厚さ２８０μｍのｎ型ＧａＡｓ基板１０１上にｎ型ＧａＡｓバッファ層（不図示）を０．５μｍ、ｎ型ＡｌＩｎＰ基板除去選択エッチング層（不図示）を１μｍ成長させた後、ＭＯＶＰＥ法でＡｌＧａＩｎＰから成るｎ型クラッド層（第一半導体層１０３）、活性層１０４、ｐ型クラッド層（第二半導体層１０５）で構成される発光部１０８を６．５μｍ形成し、更にｐ型ＩｎＧａＰからなる緩衝層１０６を０．３μｍ形成し、ＧａＰ窓層兼支持基板１０７の一部としてｐ型ＧａＰからなる層を１μｍ形成した。次に、ＨＶＰＥ炉に移してｐ型ＧａＰからなる窓層兼支持基板１０７を１２０μｍ成長させ、エピタキシャル基板１０９を得た（図３参照）。【００６７】
次に、ＧａＡｓ基板１０１、ＧａＡｓバッファ層およびｎ型ＡｌＩｎＰ基板除去選択エッチング層を除去して発光素子基板１１０を作製した（図４参照）。【００６８】
次に、発光素子基板１１０の第一半導体層１０３の基板除去面１２０上へ第一オーミック電極１２１を形成し（図５参照）、フォトリソグラフィー法により第三領域１３０及び第二領域１３１をレジストで被覆するパターンを形成した。図９に示すように、第三領域１３０は第一オーミック電極に沿って、第二領域１３１は素子分離予定線１６０に沿って設けた。第三領域１３０の幅はエッチング深さの４倍の２μｍとした。また、第二領域１３１の幅は６μｍとした。【００６９】
次に第一半導体層１０３表面に第一粗面処理工程を施した（図６参照）。第一粗面液は酢酸と塩酸の混合液を作製し、常温で１分エッチングすることで粗面処理を実現した。【００７０】
次に、フォトリソグラフィー法により、第二オーミック電極形成領域１４０及びスクライブ領域１４１（図６参照）以外をレジストで被覆し、塩酸を含有するウェットエッチング液によるウェットエッチング法で素子分離工程を実施し、発光部１０８を除去して窓層兼支持基板１０７が露出した除去部１７０と、それ以外の非除去部１８０を形成した（図７参照）。【００７１】
以上の工程を行った結果、素子分離を行った発光部の側面のＲｚはフォトレジストパターン精度に応じた０．５μｍ程度を示した。【００７２】
次に、除去部１７０に第二オーミック電極１２２を形成した（図８参照）。次に、ＳｉＯ２からなる絶縁保護膜１５０を積層し、第一半導体層１０３表面及び発光部１０８の側面を絶縁保護膜１５０で被覆した。そして、第一オーミック電極１２１及び第二オーミック電極１２２部分をフォトリソグラフィー法と弗酸エッチングにより、絶縁保護膜１５０に開口部を形成した。【００７３】
次に、露出させた除去部１７０に沿ってスクライブ線をけがき、スクライブ線に沿ってクラック線を伸ばし、その後、ブレーキングを行うことで素子を分離し、発光素子ダイスを形成した。【００７４】
発光素子ダイス形成後、第一オーミック電極が設けられている面がテープ面側になるように保持テープに発光素子ダイスを転写し、その後、第二粗面処理工程を実施した。第二粗面処理工程で窓層兼支持基板の粗面化を行う際に用いる粗面液は、酢酸と弗酸、沃素の混合液を作製した。そして、常温で１分エッチングすることで第二粗面処理を行った。【００７５】
以上のようにして図９に示すような発光素子を製造した。【００７６】
図１１には実施例１における素子分離部の端部の写真を示した。図１１では、第二領域１３１の端部を直線で形成した状態を示していることがわかる。【００７７】
上記のようにして作製した発光素子でランプを作製し、測定及び評価を行った。【００７８】
実施例１で製造した発光素子で作製したランプの逆方向印加電流値１０μＡ時における逆方向電圧（ＶＲ）の結果を図１３に示す。なお、図１３には後述する実施例２及び比較例の結果も併せて示した。
その結果、図１３に示すように、実施例１及び後述する実施例２で作製したランプは、逆方向印加電流値が１０μＡの場合、ＶＲは３０Ｖ以上必要で、ＶＲ値３０Ｖ未満を示すランプは発生しなかった。一方、後述する比較例で作製したランプの約半数のＶＲ値が３０Ｖ未満を示した。このように、本発明の発光素子は、第二領域の存在によって逆方向電圧の特性が優れたものとなることが分かった。【００７９】
次に、実施例１で製造した発光素子で作製したランプを用いて、ＥＳＤ試験を行った結果を図１４に示す。ＥＳＤ実施条件はＨＢＭ（ＨｕｍａｎＢｏｄｙ  Ｍｏｄｅｌ）で行った。なお、図１４には後述する実施例２及び比較例の結果も併せて示した。
その結果、図１４に示すように、実施例１及び後述する実施例２で作製したランプでは、２０００ＶまでのＥＳＤ試験において、ＥＳＤ破壊が発生しなかった。一方後述する比較例においては１００Ｖ程度のＥＳＤ電圧でＥＳＤ破壊が発生し、６００Ｖまでには試験投入した全ての素子がＥＳＤ破壊された。【００８０】
（実施例２）
まず、実施例１と同様にして、第一粗面処理工程まで行った。【００８１】
次に、ドライエッチング法を行うために、第一半導体層、第一オーミック電極を被覆するようにＳｉＯ２膜を３００ｎｍ被覆し、フォトリソグラフィー法により、素子分離予定形状のレジストパターンを形成した。次に、弗酸によりパターン開口部をエッチングした。
そして、開口パターンを有するＳｉＯ２膜をエッチングマスクとして、ドライエッチング法を実施した。ドライエッチングに際しては塩素含有ガスを導入したＲＩＥ法もしくはＩＣＰ法によって素子分離を実施し、発光部を除去して、窓層兼支持基板を露出させた除去部を形成した。【００８２】
以上の工程を行った結果、素子分離を行った発光部の側面のＲｚはＳｉＯ２マスクのパターン精度に応じた０．５μｍ程度を示した。【００８３】
その後、実施例１と同様にして、第二オーミック電極の形成から第二粗面処理工程までを行い、図１０に示すような発光素子を製造した。【００８４】
上記のようにして作製した発光素子でランプを作製し、測定及び評価を行った。【００８５】
実施例２で製造した発光素子で作製したランプの逆方向印加電流値１０μＡ時における逆方向電圧（ＶＲ）の結果を図１３に示した。
その結果、図１３に示すように、実施例２で作製したランプは、逆方向印加電流値が１０μＡの場合、ＶＲは３０Ｖ以上必要で、ＶＲ値３０Ｖ未満を示すランプは発生しなかった。本発明の発光素子は、第二領域の存在によって逆方向電圧の特性が優れたものとなることが分かった。【００８６】
次に、実施例２で製造した発光素子で作製したランプを用いて、ＥＳＤ試験を行った結果を図１４に示した。ＥＳＤ実施条件はＨＢＭ（ＨｕｍａｎＢｏｄｙ  Ｍｏｄｅｌ）で行った。
その結果、図１４に示すように、実施例２で作製したランプでは、２０００ＶまでのＥＳＤ試験において、ＥＳＤ破壊が発生しなかった。【００８７】
（比較例）
第一粗面処理工程において、第二領域を設けなかったこと以外は、実施例１同様にして発光素子の製造を行った。
その結果、比較例では第一粗面処理によって生じた凹凸（第一半導体層表面のＲｚ＝０．６μｍ前後）が素子分離工程によって増大し、素子分離を行った発光部の側面のＲｚは３〜４μｍに達した。
図１２に比較例における素子分離部端部の写真を示した。【００８８】
上記のようにして作製した発光素子でランプを作製し、測定及び評価を行った。【００８９】
比較例で製造した発光素子で作製したランプの逆方向印加電流値１０μＡ時における逆方向電圧（ＶＲ）の結果を図１３に示した。
その結果、図１３に示すように、比較例で作製したランプの約半数のＶＲ値が３０Ｖ未満を示した。【００９０】
次に、比較例で製造した発光素子で作製したランプを用いて、ＥＳＤ試験を行った結果を図１４に示す。ＥＳＤ実施条件はＨＢＭ（ＨｕｍａｎＢｏｄｙ  Ｍｏｄｅｌ）で行った。
その結果、図１４に示すように、比較例で作製したランプでは、１００Ｖ程度のＥＳＤ電圧でＥＳＤ破壊が発生し、６００Ｖまでには試験投入した全ての素子がＥＳＤ破壊された。【００９１】
（実験）
素子分離工程形成時のマスクパターンを変化させ、発光部の側面のＲｚを変化させたこと以外は、実施例１の方法で製造した発光素子でランプ複数を製作した（実験１）。
素子分離工程形成時のマスクパターンを変化させ、発光部の側面のＲｚを変化させたこと以外は、実施例２の方法で製造した発光素子でランプ複数を製作した（実験２）。【００９２】
そして、上記の実験１、２のランプの逆方向印加電流値１０μＡ時におけるＶＲ不良率の測定を行った結果を図１５に示した。なお、逆方向印加電流１０μＡ時のＶＲ値が３０Ｖ未満のものをＶＲ不良として測定を行った。【００９３】
その結果、図１５に示したように、実験１、２共にＲｚが２μｍ未満までにおいて、ＶＲ不良はほとんど発生しないが、Ｒｚが２μｍ以上の場合には、実験１、２共にＶＲ不良が増加し始めることが分かる。【００９４】
素子分離を行った発光部側面の形状は、素子分離工程における第一半導体層の外周部の形状をほぼ踏襲するため、素子分離工程時の第一半導体層の外周部の凹凸が大きい程、ＶＲ不良が発生しやすいことを図１５は示している。
従って、発光部側面のＲｚは２μｍ未満であることが必要である。図１５ではＶＲ不良についてのみ示したが、逆バイアスを印加した際のリーク電流値を示すＩＲ特性に関しても同様の傾向であった。【００９５】
また、発光部側面の凹凸が発光部側面上で均一ではなく、発光素子側面の一部の凹凸量を半分にしたパターンを準備し、測定を行ったが、ＶＲ不良発生の傾向は、同一の凹凸量で構成されたパターンの場合と同様であった。従って、発光部側面の凹凸とＶＲ不良率発生の関係は、発光部側面のＲｚが２μｍ以上であればＶＲ不良率が増加することを示していることが分かる。従って、リーク不良あるいはＥＳＤ不良を抑止するためには、発光部側面のＲｚが２μｍ未満であることが必要である。【００９６】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。
【図１】
2016072050.tif 000003
【図２】
2016072050.tif 000004
【図３】
2016072050.tif 000005
【図４】
2016072050.tif 000006
【図５】
2016072050.tif 000007
【図６】
2016072050.tif 000008
【図７】
2016072050.tif 000009
【図８】
2016072050.tif 000010
【図９】
2016072050.tif 000011
【図１０】
2016072050.tif 000012
【図１１】
2016072050.tif 000013
【図１２】
2016072050.tif 000014
【図１３】
2016072050.tif 000015
【図１４】
2016072050.tif 000016
【図１５】
2016072050.tif 000017
【手続補正書】
【提出日】平成29年4月13日(2017.4.13)
【手続補正１】
【補正対象書類名】明細書
【補正対象項目名】００２０
【補正方法】変更
【補正の内容】
【００２０】
このとき、前記基板をＧａＡｓまたはＧｅとし、前記窓層兼支持基板をＧａＰ、ＧａＡｓＰ、ＡｌＧａＡｓ、サファイア（Ａｌ２Ｏ３）、石英（ＳｉＯ２）、ＳｉＣのいずれかとし、前記第一半導体層、前記活性層、前記第二半導体層をＡｌＧａＩｎＰまたはＡｌＧａＡｓとすることが好ましい。
このように、基板、窓層兼支持基板、第一半導体層、活性層、第二半導体層として、上記のような材料を好適に用いることができる。
【手続補正２】
【補正対象書類名】図面
【補正対象項目名】図１０
【補正方法】変更
【補正の内容】
【図１０】
2016072050.tif 000018
【国際調査報告】
2016072050.tif 000019
2016072050.tif 000020
2016072050.tif 000021
2016072050.tif 000022